【事件の表示】
　特願２０１５−１１４０５９「高い耐ひっかき性を有する光学部材およびその製造方法」拒絶査定不服審判事件〔平成２７年１２月２１日出願公開，特開２０１５−２３０４８６〕について，次のとおり審決する。
【結　論】
　本件審判の請求は，成り立たない。
【理　由】
第１　事案の概要
　１　手続等の経緯
　特願２０１５−１１４０５９号（以下「本件出願」という。）は，平成２７年６月４日（パリ条約による優先権主張　平成２６年６月６日　ドイツ）を出願日とする外国語書面出願であって，その手続等の経緯の概要は，以下のとおりである。
平成３０年１１月　１日付け：拒絶理由通知書
平成３１年　４月　８日付け：意見書
平成３１年　４月　８日付け：手続補正書
令和　元年　８月　７日付け：拒絶査定（以下「原査定」という。）
令和　元年１２月１９日付け：審判請求書
　２　本願発明
　本件出願の請求項１に係る発明（以下「本願発明」という。）は，平成３１年４月８日にされた手続補正後の特許請求の範囲の請求項１に記載された事項によって特定されるとおりの，次のものである。
「　高い耐引っかき性を有する光学部材（１）であって，可視スペクトル範囲において透明な基板（１０），並びに該基板（１０）に成膜された，多層の反射防止コーティング（２）を備えており，該反射防止コーティング（２）は，それぞれ交互に設けられた，第１の屈折率を有する層と，より高い第２の屈折率を有する層とを有しており，より高い屈折率を有する層は，ケイ素及び少なくとも１つの別の元素の窒化物又は酸窒化物を含んでおり，且つ第１の屈折率を有する層は，ケイ素及び少なくとも１つの別の元素の酸化物を含んでおり，前記第１の屈折率を有する層内のケイ素のモル分率は，前記別の元素のモル分率を上回っており，前記多層の反射防止コーティング（２）の最上位層は，前記第１の屈折率を有する層であり，前記反射防止コーティング（２）上に，有機フッ素鎖状分子の層（３）が配置されており，前記分子は端部側で，前記光学部材の表面に結合されており，前記有機フッ素鎖状分子の層（３）は，単分子層である，ことを特徴とする，高い耐ひっかき性を有する光学部材。」
　３　原査定の理由
　原査定の拒絶の理由は，概略，本願発明は，本件出願の優先権主張の日（以下「本件優先日」という。）前に日本国内又は外国において，頒布された刊行物に記載された発明に基づいて，本件優先日前にその発明の属する技術の分野における通常の知識を有する者（以下「当業者」という。）が容易に発明をすることができたものであるから，特許法２９条２項の規定により特許を受けることができない，というものである。
引用文献１：特開２０１２−１７１８６６号公報
引用文献２：特表２０１１−５１０９０４号公報
（当合議体注：引用文献１は主引用例，引用文献２は副引用例である。）
第２　当合議体の判断
　１　引用文献の記載及び引用発明
　(1) 引用文献１の記載
　原査定の拒絶の理由において引用された引用文献１（特開２０１２−１７１８６６号公報）は，本件優先日前に頒布された刊行物であるところ，そこには，以下の記載がある。なお，下線は当合議体が付したものであり，引用発明の認定や判断等に活用した箇所を示す。
　ア　「【技術分野】
【０００１】
　本発明は一般に，反射防止コーティングまたは反射防止コーティングを備えた担体に関する。詳細には本発明は，
引っかき傷または他の損耗に対する高い耐性を有
反射防止コーティング
【背景技術】
【０００２】
　反射防止コーティングは今日，透明基板，例えば窓ガラスの透過率を改善するか，または他方では障害となる，基板での反射を減衰するために多方面で使用されている。
…省略…
【０００５】
　米国特許出願公開第２００５／００７４５９１Ａ１号から，耐摩耗性反射防止コーティングを有する透明基板が公知である。その反射防止コーティングは，交互に高い屈折率および低い屈折率を有する４つの層から構成される。低屈折性層は，酸化ケイ素（ＳｉＯ２）からなり，高屈折性層は，窒化ケイ素（Ｓｉ３Ｎ４）または酸化スズ（ＳｎＯ２）からなる。
【０００６】
　その際，積層体（Ｓｃｈｉｃｈｔｓｔａｐｅｌ）の最上層は，低屈折性層から形成されている。この場合の欠点は，低屈折性酸化ケイ素層が，高屈折性材料と比較して，特にＳｉ３Ｎ４と比較して，非常に軟らかいことである。したがってよりによって最上層が，依然としてすぐに損耗してしまう。」
　イ　「【発明が解決しようとする課題】
【０００８】
　したがって本発明の課題は，反射防止層の耐摩耗性をさらに改善することである。
…省略…
【００３３】
　本発明による反射防止コーティングの層系は，反射防止層系が機械的負荷にさらされるあらゆる所で
使用することができる
電子ディスプレイおよびタッチスクリーンのカバーで
　ウ　「【発明を実施するための形態】
【００３７】
　図１に示されている
コーティング基板３を備えた製品１
反射防止コーティング５が
蒸着されている
【００３８】
　
反射防止コーティング５
は，より高い屈折率を有する層
より低い屈折率を有する層とが交互に積層されてい
【００３９】
　これに対して，層５１，５３は，より高い屈折率を有する層であり，同様にアルミニウム分を有する窒化ケイ素からなる。好ましくは，アルミニウムとケイ素の物質量の比は全ての層において実質的に同じである。
【００４０】
　
可能な限り高い機械的安定性を得るために，出発層として，
アルミニウムドーピングされた窒化ケイ素を，薄層として使用
その後，薄いアルミニウムドーピングされたＳｉＯ２層を，続いて，外部に対する耐性をもたらす厚いアルミニウムドーピングされたＳｉ３Ｎ４コーティングを続け
次の，比較的薄いアルミニウムドーピングされたＳｉＯ２層は，所望の反射防止が可能であ
【００４１】
　４層を有するこの種の層構造は，非常に安定性があることが判明しており，ガラス基板，例えばホウケイ酸ガラスの反射率を可視スペクトル領域において１％未満まで低下させることができる。加えて，４層を有する層系は，依然として安価に製造することができる。」
　エ　図１
                                               
　(2) 引用発明
　引用文献１の【００３７】には【図１】とともに，「反射防止コーティング５が」「蒸着されている」「コーティング基板３を備えた製品１」が記載されている。また，上記「反射防止コーティング５」は，【００３８】〜【００４０】及び【図１】から理解される層構成を具備し，「引っかき傷または他の損耗に対する高い耐性を有」し，「電子ディスプレイ及びタッチスクリーンのカバーで」「使用することができる」（【０００１】及び【００３３】）。
　そうしてみると，引用文献１には，次の発明が記載されている（以下「引用発明」という。）。なお，「ＳｉＯ２層」及び「Ｓｉ３Ｎ４コーティング」は，それぞれ「酸化ケイ素層」及び「窒化ケイ素層」と表記し，また，【図１】の符号を付して記載した。
「　反射防止コーティング５が蒸着されているコーティング基板３を備えた製品１であって，
　反射防止コーティング５は，より高い屈折率を有する層とより低い屈折率を有する層とが交互に積層されていて，可能な限り高い機械的安定性を得るために，出発層として，アルミニウムドーピングされた窒化ケイ素層５１を，薄層として使用し，その後，薄いアルミニウムドーピングされた酸化ケイ素層５２を，続いて，外部に対する耐性をもたらす厚いアルミニウムドーピングされた窒化ケイ素層５３を続け，次の，比較的薄いアルミニウムドーピングされた酸化ケイ素層５４は，所望の反射防止が可能であり，
　引っかき傷または他の損耗に対する高い耐性を有し，電子ディスプレイ及びタッチスクリーンのカバーで使用することができる，
　製品１。」
　(3) 引用文献２の記載
　原査定の拒絶の理由において引用された引用文献２（特表２０１１−５１０９０４号公報）は，本件優先日前に頒布された刊行物であるところ，そこには，以下の記載がある。なお，下線は当合議体が付したものであり，判断等に活用した箇所を示す。また，段落の先頭の半角スペースは全角スペースに置き換えて表記した。
　ア　「【技術分野】
【０００２】
　本発明は，アルカリアルミノケイ酸塩ガラスに関する。詳細には，本発明は，保護カバープレートに使用するための高強度のダウンドローアルカリアルミノケイ酸塩ガラス物品に関する。さらに詳細には，本発明は，高強度の携帯電子装置におけるカバープレートとして使用するための，高強度のダウンドローアルカリアルミノケイ酸塩の両疎媒性ガラスに関する。
【背景技術】
【０００３】
　
携帯情報端末，携帯電話またセル方式の携帯電話，時計，ノート型パソコンおよびノートブックなどの携帯電子装置は，カバープレートを包含していることが多い。
一部の用途では，カバープレートは，タッチ反応式である。頻繁に触れることから，これらのカバープレートは高強度および耐擦傷性でなくてはならない。
…省略…
【０００６】
　しかしながら，この
アルカリアルミノケイ酸塩ガラス（およびすべての競合するカバーガラス物品）には，メディア／電子装置のためのカバーガラスなどの用途における使用に関し，幾つかの重要な問題が存在する。重要な問題の１つは，指紋によって表面に運ばれる油およびグリースに関して，移動の予防ができないこと，およびその除去の困難さである。
【０００７】
　
２つ目の重要な問題は，ディスプレイ表面上の反射に起因して生じうる，ギラギラした光である。
反射防止（「ＡＲ」）特性を含む任意のディスプレイ表面は，指紋をさらに顕在化するであろう。
　イ　「【課題を解決するための手段】
【００１０】
　
本発明は，１つの実施の形態では，水および油によるガラス表面の濡れが最小限に抑えられるように（油と水の両方についての親和性を欠いた両疎媒性物質），カバーガラスにある程度の疎水性および疎油性（すなわち両疎媒性）を与えるフッ素末端基を有する外部コーティングを有する，透明な，耐損傷性の，化学的に強化された保護カバーガラス（カバープレートまたはカバースクリーンとも呼ばれる）からなる製品に関する。コーティング製品は，ガラスの圧縮面ＤＯＬによって付与される，擦傷，摩耗，および他の耐損傷性を有し，加えて，指からガラスへの油（指紋）の移動を最小限に抑え，さらには，布で拭き取ることによる，油／指紋の除去を簡単にすることができる，フッ素末端基によって付与される，防指紋，防汚特性を有する。
…省略…
【００１１】
　本発明は、少なくとも約０．３ｍｍの厚さ、少なくとも約２００ＭＰａの表面圧縮応力、約２０〜７０μｍの深さおよび両疎媒性の吸着されたフッ素系の表面層を有する表面圧縮層を有するアルカリアルミノケイ酸塩ガラス物品を提供する。
【００１２】
　吸着されたフッ素系の表面層は、例えばフッ素含有モノマーなど、ガラスの末端ＯＨ基の水素をフッ素系部分と交換することにより、末端がフッ素化された基を有するガラスを形成することにより、形成される。例えば、限定はしないが、交換は、下記反応に従って行うことができる：
【化１】
   
【００１３】
　ここで、ＲFは、Ｃ1−Ｃ22アルキルペルフルオロカーボンまたはＣ1−Ｃ22アルキルパーフルオロポリエーテル、好ましくはＣ1−Ｃ10アルキルペルフルオロカーボン、さらに好ましくはＣ1−Ｃ10アルキルパーフルオロポリエーテルであり；ｎは１〜３の範囲の整数であり；Ｘはガラスの末端ＯＨ基と交換することができる加水分解性基である。Ｘはフッ素以外のハロゲンまたはアルコキシ基（−ＯＲ）であることが好ましく、ここで、Ｒは１〜６の炭素原子の直鎖または分岐鎖炭化水素であり、例えば、限定はしないが、−ＣＨ3、−Ｃ2Ｈ5、−ＣＨ（ＣＨ3）2の炭化水素が挙げられる。一部の実施の形態では、ｎ＝２または３であり、好ましくは３である。好ましいハロゲンは塩素である。好ましいアルコキシシランはトリメトキシシラン、ＲFＳｉ（ＯＭｅ）3である。本発明の実施に使用することができる追加のペルフルオロカーボン部分としては、（ＲF）3ＳｉＣｌ、ＲF−Ｃ（Ｏ）−Ｃｌ、ＲF−Ｃ（Ｏ）−ＮＨ2、およびガラスのヒドロキシル（ＯＨ）基と交換可能な末端基を有する他のペルフルオロカーボン部分が挙げられる。本明細書では「ペルフルオロカーボン」、「フッ化炭素」およびパーフルオロポリエーテルとは、本明細書に記載される炭化水素基を有する化合物を意味し、ここで、実質的にすべてのＣ−Ｈ結合はＣ−Ｆ結合に転換されている。
【００１４】
　
別の実施の形態では，吸着されたフッ素系の表面層はフッ素末端の分子鎖の組織化単分子層からなる。
【００１５】
　
さらなる実施の形態では，本発明は，例えば，限定はしないが，反射防止ＳｉＯ2またはＦ−ＳｉＯ2（フッ素ドープシリカまたは溶融シリカ）層などの反射防止層を有し，さらに，水および油によるガラス表面の濡れが最小限に抑えられるように，カバーガラスにある程度の疎水性および疎油性（すなわち両疎媒性）を与えるフッ素末端基を有する外部コーティングを有する，透明な，耐損傷性の化学的に強化された保護カバーガラスで構成される製品に関する。耐摩耗性は，本明細書に記載の両疎媒性材料の最終コーティングを施用することにより，反射防止物品に与えられる。両疎媒性の材料をコーティングした製品は，ガラスの圧縮面ＤＯＬによって与えられる擦傷，摩耗，およびその他の損傷への耐性を有し，さらには，指からガラスへの油および汗（指紋）の移動を最小限に抑え，布を用いる拭き取り手段によって油／指紋の除去を簡単にするフッ素末端基によって付与される，防指紋，防汚特性を有する。ＡＲコーティングは，基本的な化学強化された塩基ガラスよりも低い摩耗／擦傷耐性を有しうる。ＡＲコーティングした化学強化ガラスを両疎媒性の材料でコーティングすると，ＡＲコーティングガラスに摩耗耐性の特性が付与され，したがって，ＡＲコーティングされたガラスが，塩基ガラスの性能を取り戻すことを可能にすると共に，ＡＲコーティングされたガラスに防指紋，防汚特性を与える。好ましい実施の形態では，ＡＲコーティングの外部（最も外側）層はＳｉＯ2含有層，例えばＦ−ＳｉＯ2，溶融シリカまたはシリカである。
　ウ　「【発明を実施するための形態】
【００１９】
…省略…
【００２０】
　図１を参照すると，図は，本発明の特定の実施の形態を説明する目的であって，本発明をそれらに限定することは意図されていないことが理解されよう。
【００２１】
　一般に，耐損傷性および両疎媒性の特性が増強され，それによって，最小限の指紋付着を示し，指紋除去が簡単な耐擦傷性表面を提供する，透明な，保護カバーガラス物品が開示される。
【００２２】
　
図１は，少なくとも０．３ｍｍの厚さ，少なくとも２００ＭＰａの表面圧縮応力を有する表面圧縮応力層１０４，および中間ガラス層１０６を有する，アルカリアルミノケイ酸塩ガラス物品１００を明確に例証している。
【００２３】
　
吸着されたフッ素系の表面層またはコーティングは数多くの方法で達成することができ，（１）フッ素系のモノマーで交換した−ＯＨ基末端化した活性表面部位；（２）フッ素末端の分子鎖の組織化単分子層；（３）薄いフッ素ポリマーコーティング；（４）フッ素末端基を有するようにあらかじめ生成または処理されているシリカスート微粒子からなる群より選択することができる。
…省略…
【００６０】
　
化学強化された，反射防止性の両疎媒性ガラスは，現在市販されるカバーガラスに対し，次の利点を有する。
【００６１】
　
１．フッ素含有両疎媒性付与部分で処理する前に塩基ガラスに施用される反射防止コーティングは，反射に起因する光学干渉を提示する働きをし，従ってギラギラする光を排除する。
【００６２】
　
２.　反射防止コーティングをフッ素含有部分で処理した後，得られる表面は無極性であり，異質な微粒子および油と処理したガラス表面の間の水素結合（すなわちファン・デル・ワールス力）を最小限に抑える。
【００６３】
　
３.　指紋除去は，典型的には，湿式または乾燥条件のいずれかの下，表面を布で拭き取ることによって行われる。
【００６４】
　
４．ガラスの耐擦傷性もまた改善される。高硬度の化学強化ガラス，およびその高い圧縮面ＤＯＬ（例えば３０〜８０μｍの深さ）は，損傷の防止および，拭き取りの繰り返しから生じるかもしれない損傷に由来する故障の防止の作用をする。その後，片方が両疎媒性のコーティングでコーティングされ，他の半分がコーティングされていない，ガラス物品を使用して，耐擦傷性を測定した。擦傷は，上述のように行った。次に，物品の両側の両領域についてヘイズを測定し，ここでヘイズは光学的透明度の尺度であり，言い換えれば，散光および透過光のすべての合計に対する散光である。
…省略…
【００７１】
　
図６は，コーティングガラスおよび非コーティングのガラスを使用して，１５０番の紙やすりを用いた摩耗によって生じるヘイズ（光学的透明度の欠如）を例証している。ガラスサンプルの一方を両疎媒性のコーティングでコーティングし，５０／５０硬化（５０／５０＝５０℃および５０％水分で２時間硬化を行い，次にすすいで，結合していないコーティングを除去する）し，他の半分はコーティングしなかった。次に，サンプルを，コーティングおよび非コーティングの両方の表面を摩耗させた。データは，それぞれ，コーティングされていない表面が〜９.８％のヘイズを有し，コーティングされた表面は〜１．７６％のヘイズを有することを示唆している。よって，コーティングは，コーティングされていない表面に損傷を与えることによって生じるヘイズの７５％の低下を表わす。
　エ　図１
   
（当合議体注：図面の傾きを補正した。）
　オ　図６
   
　２　対比及び判断
　(1) 対比
　本願発明と引用発明を対比すると以下のとおりとなる。
　ア　光学部材（１）
　引用発明の「製品１」は，「反射防止コーティング５が蒸着されているコーティング基板３を備え」，「反射防止コーティング５は，より高い屈折率を有する層とより低い屈折率を有する層とが交互に積層されていて」，「引っかき傷または他の損耗に対する高い耐性を有し，電子ディスプレイ及びタッチスクリーンのカバーで使用することができる」。
　上記の「引っかき傷または他の損耗に対する高い耐性」からみて，引用発明の「製品１」は，高い耐引っかき性を有する部材と理解される。また，「反射防止コーティング５が蒸着されているコーティング基板３」の構成からみて，引用発明の「反射防止コーティング５」は，「コーティング基板３」に成膜された多層のものである。加えて，「電子ディスプレイ及びタッチスクリーンのカバーで使用することができる」ことからみて，引用発明の「コーティング基板３」が，可視スペクトル範囲において透明な光学部材であることは明らかである。
　そうしてみると，引用発明の「コーティング基板３」，「反射防止コーティング５」及び「製品１」は，それぞれ本願発明の「基板（１０）」，「反射防止コーティング（２）」及び「光学部材（１）」に相当する。
　また，引用発明の「製品１」は，本願発明の「光学部材（１）」における，「高い耐引っかき性を有する」及び「可視スペクトル範囲において透明な基板（１０），並びに該基板（１０）に成膜された，多層の反射防止コーティング（２）を備えており」という要件を満たす。
（当合議体注：引用発明の「反射防止コーティング５」の層数は，４層であり，通常は，「多層の」とはいいがたいものである。しかしながら，本願発明は，このような態様の「反射防止コーティング（２）」をも発明の範囲に含むものである（【００１９】，【００３４】及び【図１】）。したがって，引用発明の「反射防止コーティング５」は，本願発明でいう「多層の」という要件を満たすといえる。）
　イ　反射防止コーティング（２）
　引用発明の「反射防止コーティング５」は，「より高い屈折率を有する層とより低い屈折率を有する層とが交互に積層されていて，可能な限り高い機械的安定性を得るために，出発層として，アルミニウムドーピングされた窒化ケイ素層５１を，薄層として使用し，その後，薄いアルミニウムドーピングされた酸化ケイ素層５２を，続いて，外部に対する耐性をもたらす厚いアルミニウムドーピングされた窒化ケイ素層５３を続け，次の，比較的薄いアルミニウムドーピングされた酸化ケイ素層５４は，所望の反射防止が可能であ」る。
　引用発明の「アルミニウムドーピングされた酸化ケイ素層」及び「アルミニウムドーピングされた窒化ケイ素層」が，「第１の」及び「第２の」と称しうる，互いに異なる屈折率を有すること並びに後者の屈折率が前者の屈折率より高いことは，技術常識である。同様に，引用発明の「アルミニウムドーピングされた窒化ケイ素層」が，ケイ素及びアルミニウムの窒化物を含むこと，引用発明の「アルミニウムドーピングされた酸化ケイ素層」が，ケイ素及びアルミニウムの酸化物を含んでおり，ケイ素のモル分率がアルミニウムのモル分率を上回っていることも，技術常識である。
（当合議体注：これらの事項は，引用文献１の【００３８】及び【００３９】の記載からも確認できる事項である。）
　そして，上記の層構成からみて，引用発明の「反射防止コーティング５」は，「アルミニウムドーピングされた酸化ケイ素層」と「アルミニウムドーピングされた窒化ケイ素層」とがそれぞれ交互に設けられたものである。また，引用発明の「反射防止コーティング５」の最上位層は，「アルミニウムドーピングされた酸化ケイ素層」である。
　そうしてみると，引用発明の「アルミニウムドーピングされた酸化ケイ素層」及び「アルミニウムドーピングされた窒化ケイ素層」は，それぞれ本願発明の「第１の屈折率を有する層」及び「第２の屈折率を有する層」に相当する。また，引用発明の「反射防止コーティング５」は，本願発明の「反射防止コーティング（２）」における，「それぞれ交互に設けられた，第１の屈折率を有する層と，より高い第２の屈折率を有する層とを有しており，より高い屈折率を有する層は，ケイ素及び少なくとも１つの別の元素の窒化物又は酸窒化物を含んでおり，且つ第１の屈折率を有する層は，ケイ素及び少なくとも１つの別の元素の酸化物を含んでおり，前記第１の屈折率を有する層内のケイ素のモル分率は，前記別の元素のモル分率を上回っており，前記多層の反射防止コーティング（２）の最上位層は，前記第１の屈折率を有する層であり」という要件を満たす。
　(2) 一致点及び相違点
　ア　一致点
　本願発明と引用発明は，次の構成で一致する。
「　高い耐引っかき性を有する光学部材（１）であって，可視スペクトル範囲において透明な基板（１０），並びに該基板（１０）に成膜された，多層の反射防止コーティング（２）を備えており，該反射防止コーティング（２）は，それぞれ交互に設けられた，第１の屈折率を有する層と，より高い第２の屈折率を有する層とを有しており，より高い屈折率を有する層は，ケイ素及び少なくとも１つの別の元素の窒化物又は酸窒化物を含んでおり，且つ第１の屈折率を有する層は，ケイ素及び少なくとも１つの別の元素の酸化物を含んでおり，前記第１の屈折率を有する層内のケイ素のモル分率は，前記別の元素のモル分率を上回っており，前記多層の反射防止コーティング（２）の最上位層は，前記第１の屈折率を有する層である，高い耐ひっかき性を有する光学部材。」
　イ　相違点
　本願発明と引用発明は，次の点で相違する。
（相違点）
　「光学部材」が，本願発明は，「前記反射防止コーティング（２）上に，有機フッ素鎖状分子の層（３）が配置されており，前記分子は端部側で，前記光学部材の表面に結合されており，前記有機フッ素鎖状分子の層（３）は，単分子層である」のに対して，引用発明は，この構成を具備しない点。
　(3) 判断
　相違点について判断する。
　引用文献２の【０００３】，【０００６】，【０００７】，【００１０】，【００１４】，【００１５】，【００２２】，【００２３】，【００６０】〜【００６４】及び【００７１】の記載からは，[A]反射防止層を有し，さらに，カバーガラスに両疎媒性を与えるフッ素末端基を有する外部コーティングを有する，透明な，耐損傷性の化学的に強化された保護カバーガラスで構成される製品に関して，[B]反射防止コーティングした化学強化ガラスを両疎媒性の材料でコーティングすると，反射防止コーティングガラスに摩耗耐性の特性が付与され，したがって，反射防止コーティングされたガラスが，塩基ガラスの性能を取り戻すことを可能にするとともに，反射防止コーティングされたガラスに防指紋，防汚特性を与えること，そして，[C]フッ素系の表面層又はコーティングとして，フッ素末端の分子鎖の組織化単分子層が挙げられることが把握できる（以下「引用文献２記載技術」という。）。
　ここで，引用発明の「製品１」は，「引っかき傷または他の損耗に対する高い耐性を有し，電子ディスプレイ及びタッチスクリーンのカバーで使用することができる」とされている。
　そうしてみると，当業者が，引用発明１の「製品１」を「電子ディスプレイ及びタッチスクリーンのカバー」とするに際して，「引っかき傷または他の損耗に対する高い耐性」を改善するために，引用発明１の「反射防止コーティング５」の上に「フッ素末端の分子鎖の組織化単分子層」（当合議体注：フッ素化アルキルトリメトキシシラン等を用いて，フッ素末端の分子鎖を反射防止コーティングの表面に結合させることにより得られる。）を設けることは，当業者における通常の創意工夫の範囲内の事項である。
　(4) 請求人の主張について
　請求人は，審判請求書において，本件出願の明細書の【００６０】〜【００６３】を引用し，反射防止コーティングありで有機フッ素鎖状分子の層を用いた本願発明の効果は，反射防止コーティングなしで有機フッ素鎖状分子の層を用いた場合の効果に比べて，予測できない顕著なものであると主張する。なお，【００６１】の【表１】は次のものであり，本願発明の「基板（１０）」が，ホウケイ酸ガラスのような強化ガラスの場合の測定結果である。
   
　しかしながら，引用文献２の【００１５】には，「ＡＲコーティングは，基本的な化学強化された塩基ガラスよりも低い摩耗／擦傷耐性を有しうる。ＡＲコーティングした化学強化ガラスを両疎媒性の材料でコーティングすると，ＡＲコーティングガラスに摩耗耐性の特性が付与され，したがって，ＡＲコーティングされたガラスが，塩基ガラスの性能を取り戻すことを可能にすると共に，ＡＲコーティングされたガラスに防指紋，防汚特性を与える。好ましい実施の形態では，ＡＲコーティングの外部（最も外側）層はＳｉＯ2含有層，例えばＦ−ＳｉＯ2，溶融シリカまたはシリカである。」と記載されている。上記の記載に接した当業者ならば，ＡＲコーティングした化学強化ガラスを両疎媒性の材料でコーティングすると，ＡＲコーティングガラスに摩耗耐性の特性が付与されることに気付くといえる。また，ＡＲコーティングは，化学強化ガラスよりも低い摩耗耐性を有するのだから，ＡＲコーティングありの場合の方が，ＡＲコーティングなしの場合よりも，顕著な効果が得られることにも気付くといえる。
　そうしてみると，請求人が主張する効果は，当業者が予測できなかったものであるということができない。また，請求人が主張する効果は，当業者が予測することができた範囲の効果を超える顕著なものであるということもできない。
第３　むすび
　以上のとおり，本願発明は，引用文献１に記載された発明及び引用文献２に記載された技術に基づいて，本件優先日前にその発明の属する技術の分野における通常の知識を有する者が容易に発明をすることができたものであるから，特許法２９条２項の規定により特許を受けることができない。
　したがって，他の請求項に係る発明について検討するまでもなく，本件出願は拒絶すべきものである。
　よって，結論とおり審決する。